(57)【要約】【課題】製造コストの低減を図るとともに、製品寿命の向上に貢献できる、転がり摺動部材１８及びその製造方法の提供。【解決手段】この転がり摺動部材１８は、炭素０．３０〜０．４５質量％、ケイ素０．１５〜０．４５質量％、マンガン０．４０〜１．５０質量％、クロム０．６０〜２．００質量％、モリブデン０．１０〜０．３５質量％、バナジウム０．２０〜０．４０質量％及びアルミニウム０．００５〜０．１００質量％を含有し、残部が鉄及び不可避的不純物である組成を有する素形材から形成される。この転がり摺動部材１８の表面層３４が、ビッカース硬さが７００〜８００であり、残留オーステナイト量が２５〜５０体積％であり、粒界酸化層の厚さが式：「粒界酸化層の厚さ  ≦  転がり摺動部材１８の等価直径  ×  １．４×１０−３」を満たすように構成される。【選択図】図１
2019039046.tif 000002
【特許請求の範囲】
【請求項１】
相手部材との間で相対的に接触する転がり摺動面を有する転がり摺動部材であって、
炭素０．３０〜０．４５質量％と、ケイ素０．１５〜０．４５質量％と、マンガン０．４０〜１．５０質量％と、クロム０．６０〜２．００質量％と、モリブデン０．１０〜０．３５質量％と、バナジウム０．２０〜０．４０質量％と、アルミニウム０．００５〜０．１００質量％とを含有し、残部が鉄及び不可避的不純物である組成を有する素形材から形成されており、前記素形材の組成と同等の組成を有する基体部と、前記基体部の周囲に位置し前記転がり摺動面を含む表面層とを備えており、
前記表面層のビッカース硬さが７００〜８００であり、
前記表面層の残留オーステナイト量が２５〜５０体積％であり、
前記表面層における粒界酸化層の厚さが、前記転がり摺動部材の等価直径を用いて表される、式（Ｉ）：
粒界酸化層の厚さ  ≦  転がり摺動部材の等価直径  ×  １．４×１０−３
を満たすことを特徴とする、転がり摺動部材。
【請求項２】
前記表面層が浸炭層又は浸炭窒化層である、請求項１に記載の転がり摺動部材。
【請求項３】
転がり摺動面を内周に有する外輪と、転がり摺動面を外周に有する内輪と、前記外輪の転がり摺動面と前記内輪の転がり摺動面との間に配置された複数の転動体とを有する転がり軸受であって、
前記外輪、前記内輪及び前記転動体のうち、少なくとも１つが、請求項１又は２に記載の転がり摺動部材であることを特徴とする、転がり軸受。
【請求項４】
相手部材との間で相対的に接触する転がり摺動面を有する転がり摺動部材の製造方法であって、
（１）炭素０．３０〜０．４５質量％と、ケイ素０．１５〜０．４５質量％と、マンガン０．４０〜１．５０質量％と、クロム０．６０〜２．００質量％と、モリブデン０．１０〜０．３５質量％と、バナジウム０．２０〜０．４０質量％と、アルミニウム０．００５〜０．１００質量％とを含有し、残部が鉄及び不可避的不純物である組成を有する鋼材から素形材を得る工程と、
（２）カーボンポテンシャルが０．９〜１．４の範囲で設定された雰囲気下で、９００〜９８０℃の温度を保持しつつ前記素形材を加熱して、中間素材を得る工程と、
（３）８２０〜９００℃の温度から前記中間素材を冷却することで、前記中間素材に対して焼入れを行なう工程と、
（４）焼入れされた前記中間素材に対して焼戻しを行なう工程と
を含むことを特徴とする、転がり摺動部材の製造方法。
【発明の詳細な説明】
【技術分野】
【０００１】
本発明は、転がり摺動部材及びその製造方法、並びに、当該転がり摺動部材を備えた
転がり軸受に関する。
【背景技術】
【０００２】
軸受等に用いられる転がり摺動部材には、焼入れの容易性の観点から、クロムモリブデン鋼（ＳＣＭ鋼）や、ニッケルクロムモリブデン鋼（ＳＮＣＭ鋼）のような浸炭鋼が広く用いられている。
【０００３】
転がり摺動部材は、その転がり摺動面において相手部材と接触する。この接触による製品寿命への影響が考慮され、転がり摺動部材では、浸炭鋼からなる素形材に対し浸炭処理等を施して、その表面部分に硬い層（以下、表面層という。）を設けることが知られている（例えば、特許文献１）。
【先行技術文献】
【特許文献】
【０００４】
【特許文献１】特開２００７−３０８７９２公報
【発明の概要】
【発明が解決しようとする課題】
【０００５】
前述の、ＳＣＭ鋼や、ＳＮＣＭ鋼のような浸炭鋼では、炭素の含有率が相対的に低い。製品寿命の向上に貢献できる表面層を得るには、長時間に亘って浸炭処理を施す必要がある。長時間に亘る浸炭処理は、製造コストが高くつくという問題がある。
【０００６】
しかも、浸炭処理に要する時間が長いと、結晶粒が粗大化するので、結晶粒の大きさを所望の大きさに整えるために、二次焼入れを行なう必要がある。長時間の浸炭処理に加え、二次焼入れを行なうと、前述の製造コストがさらに膨らんでしまう。
【０００７】
浸炭処理に要する時間が長いと、素形材の表面において、粒界酸化層の形成が促される。発達した粒界酸化層は表面層の強度を低下させるので、転がり摺動部材に発達した粒界酸化層が残存すると、荷重の作用により粒界酸化層部分でクラックが生じやすく、耐割損性が低下してしまう。しかも、粒界酸化層は脱落しやすく、この脱落が生じた場合には、この脱落物が異物として軸受のような製品の内部に入り込み、異物の噛み込みが生じる恐れがある。異物の噛み込みは、製品寿命に悪影響を及ぼす。
【０００８】
本発明は、このような実状に鑑みてなされたものであり、製造コストの低減を図るとともに、製品寿命の向上に貢献できる、転がり摺動部材及びその製造方法、並びに、当該転がり摺動部材を備えた転がり軸受を提供することを目的とする。
【課題を解決するための手段】
【０００９】
本発明に係る転がり摺動部材は、相手部材との間で相対的に接触する転がり摺動面を有する転がり摺動部材であって、炭素０．３０〜０．４５質量％と、ケイ素０．１５〜０．４５質量％と、マンガン０．４０〜１．５０質量％と、クロム０．６０〜２．００質量％と、モリブデン０．１０〜０．３５質量％と、バナジウム０．２０〜０．４０質量％と、アルミニウム０．００５〜０．１００質量％とを含有し、残部が鉄及び不可避的不純物である組成を有する素形材から形成されており、前記素形材の組成と同等の組成を有する基体部と、前記基体部の周囲に位置し前記転がり摺動面を含む表面層とを備えており、前記表面層のビッカース硬さが７００〜８００であり、前記表面層の残留オーステナイト量が２５〜５０体積％であり、前記表面層における粒界酸化層の厚さが、前記転がり摺動部材の等価直径を用いて表される、式（Ｉ）：
粒界酸化層の厚さ  ≦  転がり摺動部材の等価直径  ×  １．４×１０−３
を満たすことを特徴としている。
【００１０】
本発明の転がり摺動部材は、炭素の含有率が０．３０質量％以上である素形材から形成される。この転がり摺動部材は、従来の転がり摺動部材で広く用いられているＳＣＭ鋼や、ＳＮＣＭ鋼に比して、炭素の含有率が相対的に高い鋼材をベースとする。このため、この転がり摺動部材では、浸炭処理等に要する時間を短縮しても、硬く、強靭な表面層が得られる。この転がり摺動部材では、処理時間を短縮できるので、製造コストの低減を図ることができる。
この転がり摺動部材では、表面層が前述のビッカース硬さ及び残留オーステナイト量を有している。この表面層は、硬くしかも強靭である。この転がり摺動部材によれば、長い転動疲労寿命が達成される。しかも粒界酸化層は、その厚さが上記式（Ｉ）を満たす程度にしか形成されないため、この転がり摺動部材は良好な耐割損性を有する。この転がり摺動部材によれば、粒界酸化層は脱落しにくいため、相手部材との間で噛み込みが生じるような異物の形成が抑えられる。この転がり摺動部材は、製品寿命の向上に貢献できる。
【００１１】
この転がり摺動部材では、前記表面層は浸炭層又は浸炭窒化層であるのが好ましい。この場合、この転がり摺動部材では、十分に硬く強靭な表面層が得られる。
【００１２】
本発明に係る転がり軸受は、転がり摺動面を内周に有する外輪と、転がり摺動面を外周に有する内輪と、前記外輪の転がり摺動面と前記内輪の転がり摺動面との間に配置された複数の転動体とを有する転がり軸受であって、前記外輪、前記内輪及び前記転動体のうち、少なくとも１つが、前述した転がり摺動部材であることを特徴としている。
【００１３】
本発明の転がり軸受は、外輪、前記内輪及び前記転動体のうちの少なくとも１つが、前述した転がり摺動部材からなるので、製造コストの低減を図ることができる。しかもこの転がり軸受によれば、相手部材との間に異物が噛み込むことを効果的に防止できるので、製品寿命の向上も図ることができる。
【００１４】
本発明に係る転がり摺動部材の製造方法は、相手部材との間で相対的に接触する転がり摺動面を有する転がり摺動部材の製造方法であって、
（１）炭素０．３０〜０．４５質量％と、ケイ素０．１５〜０．４５質量％と、マンガン０．４０〜１．５０質量％と、クロム０．６０〜２．００質量％と、モリブデン０．１０〜０．３５質量％と、バナジウム０．２０〜０．４０質量％と、アルミニウム０．００５〜０．１００質量％とを含有し、残部が鉄及び不可避的不純物である組成を有する鋼材から素形材を得る工程、
（２）カーボンポテンシャルが０．９〜１．４の範囲で設定された雰囲気下で、９００〜９８０℃の温度を保持しつつ前記素形材を加熱して、中間素材を得る工程、
（３）８２０〜９００℃の温度から前記中間素材を冷却することで、前記中間素材に対して焼入れを行なう工程
及び
（４）焼入れされた前記中間素材に対して焼戻しを行なう工程と
を含むことを特徴としている。
【００１５】
本発明の転がり摺動部材の製造方法では、炭素の含有率が相対的に多い鋼材をベースとする素形材に対してカーボンポテンシャルが調整された雰囲気下で加熱を行ない、この加熱により得られる中間素材に対して焼入れ及び焼戻しが施される。このため、本発明の製造方法では、従来の製造方法に比べて、短い処理時間で、所望の表面層が得られる。言い換えれば、表面層の形成に要する時間の短縮を図ることができる。この製造方法では、製造コストの低減を図ることができる。さらに処理時間の短縮は、粒界酸化層の形成を抑えるので、この製造方法によれば、耐割損性に優れる転がり摺動部材を得ることができる。この製造方法で得られる転がり摺動部材によれば、粒界酸化層は脱落しにくいため、相手部材との間で噛み込みが生じるような異物の形成が抑えられる。この転がり摺動部材は、製品寿命の向上にも貢献できる。
【発明の効果】
【００１６】
以上の説明から明らかなように、本発明の転がり摺動部材及びその製造方法は、製造コストの低減を図るとともに、製品寿命の向上に貢献できるという効果を奏する。すなわち、本発明によれば、製造コストの低減を図るとともに、製品寿命の向上に貢献できる、転がり摺動部材及びその製造方法、並びに、当該転がり摺動部材を備えた転がり軸受を得ることができる。
【図面の簡単な説明】
【００１７】
【図１】図１は、本発明の一実施形態に係る転がり軸受の一例である円すいころ軸受が示された要部断面図である。
【図２】図２は、外輪の等価直径を得るために用いられる各部の寸法が示された断面図である。
【図３】図３は、内輪の等価直径を得るために用いられる各部の寸法が示された断面図である。
【図４】図４は、円すいころの等価直径を得るために用いられる各部の寸法が示された断面図である。
【図５】図５は、円すいころ軸受の構成部品である内輪の製造の流れが示された工程図である。
【図６】図６は、熱処理条件の一例が示された線図である。
【図７】図７は、熱処理条件の他の例が示された線図である。
【図８】図８は、転がり摺動部材の圧壊試験で用いられる試験機が示された概略図である。
【図９】図９は、実施例３の転がり摺動部材における表面部分の状態が示された金属顕微鏡写真である。
【図１０】図１０は、比較例３の転がり摺動部材における表面部分の状態が示された金属顕微鏡写真である。
【発明を実施するための形態】
【００１８】
以下、適宜図面が参照されつつ、好ましい実施形態に基づいて本発明が詳細に説明される。
【００１９】
［転がり軸受］
本発明の一実施形態に係る転がり軸受について、円すいころ軸受を例に挙げて以下に説明する。本発明の転がり軸受は、円すいころ軸受に限られない。この転がり軸受が円筒ころ軸受であってもよい。この転がり軸受が玉軸受であってもよい。
【００２０】
図１には、本発明の一実施形態に係る転がり軸受２（円すいころ軸受）の一部が示されている。この転がり軸受２は、外輪４、内輪６、複数の転動体８、及び、保持器１０を備えている。
【００２１】
外輪４は、その内周側に、転がり摺動面１２を備えている。この転がり摺動面１２は、周方向に延在している。転がり軸受２において、複数の転動体８は外輪４の転がり摺動面１２を転動する。この転がり摺動面１２は軌道面である。
外輪４は、転がり摺動面１２において、相手部材である転動体８との間で相対的に接触する。この外輪４は、転動体８との間で相対的に接触する転がり摺動面１２を有している。この転動体８との接触には、転がり接触若しくは滑り接触又は両接触が含まれる。
【００２２】
内輪６は、外輪４と同心に配置されている。内輪６は、その外周側に、転がり摺動面１４を備えている。この転がり摺動面１４は、外輪４の転がり摺動面１２と対向するように配置されている。この転がり摺動面１４は、周方向に延在している。転がり軸受２において、複数の転動体８は内輪６の転がり摺動面１４を転動する。この転がり摺動面１４は軌道面である。
内輪６は、転がり摺動面１４において、相手部材である転動体８との間で相対的に接触する。この内輪６は、転動体８との間で相対的に接触する転がり摺動面１４を有している。この転動体８との接触には、転がり接触若しくは滑り接触又は両接触が含まれる。
【００２３】
複数の転動体８は、外輪４と内輪６との間に位置している。それぞれの転動体８は、外輪４の転がり摺動面１２上を転動し、内輪６の転がり摺動面１４上を転動する。これにより、この転がり軸受２では、外輪４及び内輪６が相対回転自在に構成されている。
この転がり軸受２では、転動体８は円すいころである。この転がり軸受２は、円すいころ軸受である。この転動体８では、円すいころの側面が転がり摺動面１６である。この転動体８は、この転がり摺動面１６において、相手部材である外輪４及び内輪６のそれぞれとの間で相対的に接触する。この転動体８は、外輪４及び内輪６のそれぞれとの間で相対的に接触する転がり摺動面１６を有している。この外輪４及び内輪６のそれぞれとの接触には、転がり接触若しくは滑り接触又は両接触が含まれる。
【００２４】
保持器１０は、環状部材である。保持器１０は、外輪４及び内輪６のそれぞれと同心に配置されている。保持器１０は、金属、合成樹脂等を用いて形成される。保持器１０は、外輪４及び内輪６の間で転動体８を保持している。
【００２５】
本発明の転がり軸受２では、外輪４、内輪６及び転動体８のうち、少なくとも１つが、後述する、転がり摺動部材１８である。図１に示された転がり軸受２では、外輪４、内輪６及び転動体８の全てが転がり摺動部材１８である。
【００２６】
［転がり摺動部材１８］
前述したように、この転がり軸受２では、外輪４、内輪６及び転動体８の全てが転がり摺動部材１８である。以下に、本発明の一実施形態に係る転がり摺動部材１８について、外輪４、内輪６及び転動体８に基づいて説明する。
【００２７】
外輪４は、基体部２０と表面層２２とを備えている。表面層２２は、基体部２０の周囲に位置しており、この基体部２０に積層されている。この表面層２２は、基体部２０を覆っている。この表面層２２に、前述の転がり摺動面１２が含まれている。
【００２８】
内輪６は、基体部２４と表面層２６とを備えている。表面層２６は、基体部２４の周囲に位置しており、この基体部２４に積層されている。この表面層２６は、基体部２４を覆っている。この表面層２６に、前述の転がり摺動面１４が含まれている。
【００２９】
転動体８は、基体部２８と表面層３０とを備えている。表面層３０は、基体部２８の周囲に位置しており、この基体部２８に積層されている。この表面層３０は、基体部２８を覆っている。この表面層３０に、前述の転がり摺動面１６が含まれている。
【００３０】
本発明では、外輪４、内輪６及び転動体８のそれぞれをなす転がり摺動部材１８は、炭素０．３０〜０．４５質量％と、ケイ素０．１５〜０．４５質量％と、マンガン０．４０〜１．５０質量％と、クロム０．６０〜２．００質量％と、モリブデン０．１０〜０．３５質量％と、バナジウム０．２０〜０．４０質量％と、アルミニウム０．００５〜０．１００質量％とを含有し、残部が鉄及び不可避的不純物である組成を有する鋼材をベースとする素形材から形成されている。この組成において、残部を構成する不可避的不純物とは、鋼材を製造する際に、原料等から混入する物質であって、本発明の目的を阻害しない範囲で許容される物質を意味する。このような不可避不純物としては、リン、硫黄、銅等が挙げられる。
【００３１】
炭素は、転がり摺動部材１８の製造時における鋼材の焼入れ性を確保し、強度確保のための内部硬さを得るための元素であると同時に、十分な量を添加することで、熱処理時の浸炭時間を短縮することができる元素である。しかしながら、炭素を過剰に添加すると、鋼材の硬さが高くなりすぎ、熱間加工性の低下や、切削時の工具寿命の低下などが引き起こされる。
この転がり摺動部材１８では、十分な内部硬さと、浸炭時間の短縮効果とを得る観点から、鋼材中に含まれる炭素の含有率は、０．３０質量％以上、好ましくは０．３５質量％以上である。熱処理前の加工性を十分に得る観点から、炭素の含有率は、０．４５質量％以下、好ましくは０．４４質量％以下である。
【００３２】
ケイ素は、鋼材製錬時の脱酸のために必要な元素である。また、ケイ素は、結晶粒界でのフィルム状炭化物の析出を抑制し、粒界強度の向上に寄与する元素である。しかしながら、ケイ素を過剰に添加すると、フェライトの強化によって硬さが上昇するため、鋼材の加工性が悪化する。
この転がり摺動部材１８では、結晶粒界でのフィルム状炭化物の析出を抑制する観点から、鋼材中に含まれるケイ素の含有率は、０．１５質量％以上、好ましくは０．２０質量％以上、より好ましくは０．２５質量％以上である。熱処理前において十分な加工性を確保する観点から、ケイ素の含有率は、０．４５質量％以下、好ましくは０．４０質量％以下、より好ましくは０．３５質量％以下である。
【００３３】
マンガンは、転がり摺動部材１８の製造時における鋼材の焼入れ性を確保するとともに、鋼材の強度を確保するために内部硬さを得るための元素である。さらに、マンガンは、オーステナイトを安定化させる元素であるため、その増量によりオーステナイトを容易に増加させることができる。しかしながら、マンガンを過剰に添加すると、鋼材の硬さが高くなりすぎ、熱間加工性の低下や、切削時の工具寿命の低下などが引き起こされる。
この転がり摺動部材１８では、十分な焼入れ性と残留オーステナイト量を得る観点から、鋼材中に含まれるマンガンの含有率は、０．４０質量％以上、好ましくは０．４５質量％以上、より好ましくは０．５０質量％以上である。熱処理前の加工性を十分に得る観点から、マンガンの含有率は、１．５０質量％以下、好ましくは１．３０質量％以下、より好ましくは１．００質量％以下、さらに好ましくは０．７５質量％以下である。
【００３４】
クロムは、転がり摺動部材１８の製造時における鋼材の焼入れ性を高め、硬さを上昇させるための元素である。クロムは、さらに、オーステナイトを安定化させる元素であるため、その増量によりオーステナイトを容易に増加させることができる。しかしながら、クロムを過剰に添加すると、熱処理前の未固溶炭化物の量が増加し、これが析出核として働くことで、熱処理後に粗大な炭化物が析出し、疲労の起点となるため、転動疲労寿命の低下が引き起こされる。
この転がり摺動部材１８では、十分な硬さと残留オーステナイト量を得る観点から、鋼材中に含まれるクロムの含有率は、０．６０質量％以上、好ましくは０．９０質量％以上、より好ましくは１．１０質量％以上である。疲労破壊の起点となりうる粗大な析出物の生成を抑制し、転動疲労寿命の低下を防ぐ観点から、クロムの含有率は、２．００質量％以下、好ましくは１．７０質量％以下、より好ましくは１．３０質量％以下である。 
【００３５】
モリブデンは、クロムと同様に鋼材の焼入れ性を高め、オーステナイトを容易に増加させることができる元素である。モリブデンは、また、結晶粒界の炭素の濃化を抑制し、粒界強度を向上させる元素である。しかしながら、モリブデンは、炭素との親和力が非常に強く、モリブデンを過剰に添加すると析出物の粗大化をまねく。
この転がり摺動部材１８では、十分な硬さと残留オーステナイト量を得、結晶粒界への炭素の濃化を防ぎ、粒界強度を向上させる観点から、鋼材中に含まれるモリブデンの含有率は、０．１０質量％以上、好ましくは０．１５質量％以上、より好ましくは０．２０質量％以上である。疲労破壊の起点となりうる粗大な析出物の生成を抑制し、転動疲労寿命の低下を防ぐ観点から、モリブデンの含有率は、０．３５質量％以下、好ましくは０．３０質量％以下、より好ましくは０．２８質量％以下である。 
【００３６】
バナジウムは、炭素と容易に結合するため、非常に硬質な炭化物を析出させ、析出強化により焼入れ後の鋼材の硬さを上昇させる元素である。しかしながら、バナジウムを多量に添加すると、炭化物が過剰に析出し、鋼材への炭素の固溶量が減少するため、残留オーステナイト量が減少する。
この転がり摺動部材１８では、析出強化により十分な硬さを得る観点から、鋼材中に含まれるバナジウムの含有率は、０．２０質量％以上、好ましくは０．２２質量％以上、より好ましくは０．２５質量％以上である。炭素の固溶量の低下を防ぎ、残留オーステナイト量を十分に確保する観点から、バナジウムの含有率は、０．４０質量％以下、好ましくは０．３８質量％以下、より好ましくは０．３５質量％以下である。
【００３７】
アルミニウムは、鋼を脱酸する元素である。しかしながら、アルミニウムを多量に添加すると、粗大な酸化物系介在物が鋼中に残留して、転がり疲労寿命が低下する。
この転がり摺動部材１８では、十分な脱酸の効果を得る観点から、鋼材中に含まれるアルミニウムの含有率は、０．００５質量％以上、好ましくは０．００８質量％以上、より好ましくは０．０１０質量％以上である。酸化物系介在物の残留を抑制する観点から、アルミニウムの含有率は、０．１００質量％以下、好ましくは０．０５０質量％以下、より好ましくは０．０４８質量％以下である。
【００３８】
リンは、不可避的不純物である。したがって、鋼材中に含まれるリンの含有率は、できる限り低いほうが好ましい。この観点から、リンの含有率は、好ましくは０．０３０質量％以下、より好ましくは０．０２５質量％以下である。
【００３９】
硫黄は、不可避的不純物である。したがって、鋼材中に含まれる硫黄の含有率は、できる限り低いほうが好ましい。この観点から、硫黄の含有率は、好ましくは０．０３０質量％以下、より好ましくは０．０２５質量％以下である。
【００４０】
本発明では、転がり摺動部材１８の基体部３２、すなわち、外輪４の基体部２０、内輪６の基体部２４及び転動体８の基体部２８のそれぞれは、素形材の組成と同等の組成を有している。この転がり摺動部材１８では、基体部３２における硬さと残留オーステナイト量とが適切にコントロールされている。この基体部３２は、転がり摺動部材１８における強度及び靭性の確保に貢献する。
【００４１】
本発明では、転がり摺動部材１８の表面層３４、すなわち、外輪４の表面層２２、内輪６の表面層２６及び転動体８の表面層３０のそれぞれは、前述の素形材に対して、浸炭処理、浸炭窒化処理等の熱処理を施すことにより得られる。この転がり摺動部材１８では、この表面層３４は、浸炭処理又は浸炭窒化処理を含む熱処理を施すことにより得られる、素形材の浸炭表面硬化物又は浸炭窒化表面硬化物である。この表面層３４は浸炭層又は浸炭窒化層からなる。
【００４２】
この転がり摺動材では、表面層３４のビッカース硬さ（「表面ビッカース硬さ」ともいう。）は、７００〜８００である。この表面層３４は、硬く、しかも十分な靭性を有している。この表面層３４は、長い転動疲労寿命に貢献する。特に、転がり軸受２の部材として用いるに十分な硬さを確保する観点から、表面層３４のビッカース硬さは７００以上、好ましくは７２０以上である。残留オーステナイト量の低下による転動疲労寿命の低下を抑制する観点から、このビッカース硬さは８００以下、好ましくは７８０以下である。本発明の転がり軸受２では、外輪４、内輪６及び転動体８のそれぞれにおいて、表面層３４がかかる範囲の表面ビッカース硬さを有しているので、転がり軸受２として十分な強度が確保される。
本発明においては、ビッカース硬さは、転がり摺動部材１８をその表面（すなわち、外輪４の転がり摺動面１２、内輪６の転がり摺動面１４又は転動体８の転がり摺動面１６）から深さ方向に切断して得られる切断面において、表面からの深さが５０μｍとなる位置にビッカース圧子をあてて測定される。
【００４３】
この転がり摺動部材１８では、表面層３４の残留オーステナイト量（詳細には、転がり摺動部材１８の表面から１０μｍまでの深さ範囲における、残留オーステナイト量）は、２５〜５０体積％である。この表面層３４は、強靭で、しかも十分な硬さを有している。この表面層３４は、長い転動疲労寿命の確保に貢献する。特に、転動疲労寿命を十分に確保する観点から、表面層３４の残留オーステナイト量は２５体積％以上、好ましくは３５体積％以上、より好ましくは３７体積％以上である。転がり摺動部材１８として用いるのに十分な硬さを確保する観点から、表面層３４の残留オーステナイト量は５０体積％以下、好ましくは４５体積％以下である。本発明の転がり軸受２では、外輪４、内輪６及び転動体８のそれぞれにおいて、表面層３４がかかる範囲の残留オーステナイト量を有しているので、転がり軸受２として十分に長い転動疲労寿命が確保される。
本発明においては、残留オーステナイト量は、Ｘ線回折により、転がり摺動部材１８の表面から深さが１０μｍとなる位置までの、α相（マルテンサイト）とγ相（オーステナイト）との積分強度の比を算出することにより得られる。
【００４４】
本発明の転がり摺動部材１８では、十分に硬く強靭な表面層３４が得られる観点から、表面層３４は浸炭層又は浸炭窒化層であるのが好ましい。
【００４５】
前述の浸炭処理又は浸炭窒化処理においては、粒界酸化層の形成が促されることが懸念されるが、本発明の転がり摺動部材１８では、粒界酸化層の形成が効果的に抑えられている。具体的には、表面層３４における粒界酸化層の厚さは、転がり摺動部材１８の等価直径を用いて表される、次の式（Ｉ）：
粒界酸化層の厚さ  ≦  転がり摺動部材１８の等価直径  ×  １．４×１０−３
を満たす。
【００４６】
ここで、転がり摺動部材１８としての外輪４及び内輪６の等価直径は、リングの内径Ｘ、肉厚Ｙ及び幅Ｚによって特定されるリングの形状係数と、リングの肉厚Ｙとの積により表される。本発明においては、リングの形状係数には、下記の表１に示された、「Ｂｒｉｔｉｓｈ  Ｓｔａｎｄａｒｄｓ  Ｉｎｓｔｉｔｕｔｅ：Ｍｅｔｈｏｄ  ｆｏｒ  ｔｈｅ  Ｅｓｔｉｍａｔｉｏｎ  ｏｆ  Ｅｑｕｉｖａｌｅｎｔ  Ｄｉａｍｅｔｅｒｓ  ｉｎ  ｔｈｅ  Ｈｅａｔ  Ｔｒｅａｔｍｅｎｔ  ｏｆ  Ｓｔｅｅｌ」が参照される。
【００４７】
【表１】
2019039046.tif 000003
【００４８】
リングの内径Ｘ、肉厚Ｙ及び幅Ｚに関しては、外輪４の場合、図２に示された寸法が採用される。特に、外輪４の内径Ｘには、軌道が最小となる軌道面上の位置での内径が用いられる。内輪６の場合は、図３に示された寸法が採用される。特に、内輪６の外径ＯＤには、軌道が最大となる軌道面上の位置での外径が用いられる。
【００４９】
転がり摺動部材１８としての転動体８の等価直径には、「Ｂｒｉｔｉｓｈ  Ｓｔａｎｄａｒｄｓ  ５０４６：１９７４」に記載の「Ｅｑｕｉｖａｌｅｎｔ  Ｄｉａｍｅｔｅｒｓ  ｆｏｒ  Ｃｙｌｉｎｄｅｒｓ  ａｎｄ  ｄｉｓｃｓ、ｏｉｌ  ｑｕｅｎｃｈｅｄ」に示された、シリンダーの直径と長さとで特定される等価直径が用いられる。転動体８としての円すいころでは、図４に示された円すいころの長さＬがシリンダーの長さに対応し、この円すいころの大端径Ｄがシリンダーの直径に対応する。
【００５０】
本発明の転がり摺動部材１８は、炭素の含有率が０．３０質量％以上である素形材から形成される。この転がり摺動部材１８は、従来の転がり摺動部材で広く用いられているＳＣＭ鋼や、ＳＮＣＭ鋼に比して、炭素の含有率が相対的に多い鋼材をベースとする。このため、この転がり摺動部材１８では、浸炭処理又は浸炭窒化処理に要する時間を短縮しても、硬く、強靭な表面層３４が得られる。この転がり摺動部材１８では、処理時間を短縮できるので、製造コストの低減を図ることができる。
この転がり摺動部材１８では、表面層３４が前述のビッカース硬さ及び残留オーステナイト量を有している。この表面層３４は、硬くしかも強靭である。この転がり摺動部材１８によれば、長い転動疲労寿命が達成される。しかも粒界酸化層は、その厚さが上記式（Ｉ）を満たす程度にしか形成されないため、この転がり摺動部材１８は良好な耐割損性を有する。この転がり摺動部材１８によれば、粒界酸化層は脱落しにくいため、相手部材との間で噛み込みが生じるような異物の形成が抑えられる。この転がり摺動部材１８は、製品寿命の向上に貢献できる。
【００５１】
この転がり摺動部材１８では、製造コストの低減及び製品寿命の向上の観点から、表面層３４における粒界酸化層の厚さは、転がり摺動部材１８の等価直径を用いて表される、次の式（ＩＩ）：
粒界酸化層の厚さ  ≦  転がり摺動部材１８の等価直径  ×  １．３×１０−３
を満たすことが好ましく、次の式（ＩＩＩ）：
粒界酸化層の厚さ  ≦  転がり摺動部材１８の等価直径  ×  １．２×１０−３
を満たすことがより好ましい。
【００５２】
この転がり摺動部材１８では、表面層３４の炭素含有率は、好ましくは、０．７０〜１．１０質量％以下である。十分な表面硬さを確保する観点から、表面層３４の炭素含有率は、０．７０質量％以上が好ましく、０．７５質量％以上がより好ましく、０．８０質量％以上がさらに好ましい。粗大な炭窒化物等の残存を抑制する観点から、１．１０質量％以下が好ましく、１．０５質量％以下がより好ましく、１．００質量％以下がさらに好ましい。なお、本発明において、表面層３４の炭素含有率は、表面層３４の表面、すなわち、転がり摺動面１２から１０μｍの深さの位置における炭素含有率により表される。
【００５３】
この転がり摺動部材１８では、表面層３４が浸炭窒化層である場合には、十分な表面硬さを確保する観点から、表面層３４の窒素含有率は、０．０５質量％以上が好ましく、０．１０質量％以上がより好ましい。粗大な炭窒化物の残存を抑制する観点から、この表面層３４の窒素含有率は、０．８０質量％以下が好ましく、０．７０質量％以下がより好ましい。なお、表面層３４の窒素含有率は、表面層３４の表面、すなわち、転がり摺動面１２から１０μｍの深さの位置における窒素含有率で表される。
【００５４】
この転がり摺動部材１８では、表面層３４の組成は、基体部３２の組成と同様、ケイ素、マンガン、クロム、モリブデン、バナジウム及びアルミニウムを含んでいる。表面層３４における、ケイ素の含有量、マンガンの含有量、クロムの含有量、モリブデンの含有量、バナジウムの含有量及びアルミニウムの含有量は、基体部３２におけるそれらと同等である。
【００５５】
［転がり摺動部材１８の製造方法］
以上説明した転がり摺動部材１８は、
（１）炭素０．３０〜０．４５質量％と、ケイ素０．１５〜０．４５質量％と、マンガン０．４０〜１．５０質量％と、クロム０．６０〜２．００質量％と、モリブデン０．１０〜０．３５質量％と、バナジウム０．２０〜０．４０質量％と、アルミニウム０．００５〜０．１００質量％とを含有し、残部が鉄及び不可避的不純物である組成を有する鋼材から素形材を得る工程、
（２）カーボンポテンシャルが０．９〜１．４の範囲で設定された雰囲気下で、９００〜９８０℃の温度を保持しつつ前記素形材を加熱して、中間素材を得る工程、
（３）８２０〜９００℃の温度から前記中間素材を冷却することで、前記中間素材に対して焼入れを行なう工程
及び
（４）焼入れされた前記中間素材に対して焼戻しを行なう工程
を含む製造方法によって得られる。以下に、本発明に係る転がり摺動部材１８の製造方法に含まれる、各工程について、図５に示された、内輪６の製造方法に基づいて説明する。
【００５６】
図５に示されているように、この製造方法では、前述の鋼材から、研磨取代が考慮された転がり摺動面１４、内周面３６及び端面３８を有する、内輪６の素形材Ｗ１が得られる（図５（ａ）の前加工工程）。この素形材Ｗ１に対して浸炭処理が施され、中間素材が得られる（図５（ｂ）の浸炭工程）。次いで、この中間素材に対して、焼入れ処理が施される（図５（ｃ）の焼入れ工程）。さらにこの焼入れ後の中間素材に対して、焼戻し処理が施される（図５（ｄ）の焼戻し工程）。そして、焼戻し後の中間素材に対して、仕上げ加工が施される（図５（ｅ）の仕上げ加工工程）。この仕上げ加工工程では、焼戻し後の中間素材において、転がり摺動面１４、内周面３６及び端面３８を形成する部分に対して、研磨仕上げ加工を施すとともに、特に、転がり摺動面１４に対しては超仕上げ加工を施すことで、各部分が所定精度に仕上げられる。これにより、製品としての内輪６が得られる。この内輪６において、転がり摺動面１４、内周面３６及び端面３８はいずれも、研磨面である。
【００５７】
この製造方法は、前加工工程、浸炭工程、焼入れ工程、焼戻し工程及び仕上げ加工工程を含んでいる。この製造方法では、浸炭工程から焼戻し工程までの一連の工程は、熱処理工程とも称される。以下に、図６に示された温度プロファイルに基づいて、この熱処理工程が詳述される。
【００５８】
この製造方法の浸炭工程では、素形材Ｗ１が浸炭炉（図示されず）にセットされる。炉内に流入する変成ガス流量の調整により所定のカーボンポテンシャルＣＰに設定された雰囲気下で、素形材Ｗ１が浸炭温度Ｃで所定時間加熱される。これにより浸炭処理が施され、中間素材が得られる。浸炭温度Ｃでの加熱が終了すると、炉内が冷却され、温度が焼入れ温度Ｈに設定される。この焼入れ温度Ｈで中間素材が所定時間加熱される。この焼入れ温度Ｈでの加熱が終了すると、中間素材を冷却用の油浴につけて、この中間素材が焼入れ温度Ｈから油冷によって冷却（急冷）される。これにより、中間素材に対して焼入れ処理が施される。そして、焼入れ後の中間素材に対して、焼戻し処理が施される。この焼戻し処理では、焼入れ後の中間素材が加熱炉（図示されず）に投入される。この加熱炉において、焼戻し温度Ｔで中間素材が所定時間加熱される。加熱後、この中間素材が空冷され、焼戻し処理が完了する。なお、この図６に示された熱処理の温度プロファイルにおいては、浸炭温度Ｃでの加熱時間は「浸炭時間Ｔｃ」と称され、素形材Ｗ１の温度が浸炭温度Ｃに到達してからこの浸炭温度Ｃで保持されている時間で表わされる。焼入れ温度Ｈでの加熱時間は「保持時間Ｔｈ」と称され、中間素材の温度が焼入れ温度Ｈに到達してからこの焼入れ温度Ｈで保持されている時間で表わされる。そして、焼戻し温度Ｔでの加熱時間は「均熱時間Ｔ」と称され、焼入れ後の中間素材の温度が焼戻し温度Ｔに到達してからこの焼戻し温度Ｔで保持されている時間で表わされる。なお、この製造方法では、焼入れ処理における、油冷のための油浴の温度は、７０〜９０℃の範囲に設定される。
【００５９】
この製造方法では、前述の通り、浸炭工程におけるカーボンポテンシャルＣＰは、０．９〜１．４の範囲で調整される。この製造方法では、素形材の表面に十分な量の炭素を侵入させ、浸炭部品として要求される硬さと、耐割損性を向上させるために必要な残留オーステナイト量を確保する観点から、カーボンポテンシャルＣＰは０．９以上、好ましくは１．０以上である。転がり摺動部材１８の表面における過剰な残留オーステナイトの生成と、粒界酸化層の進展とを抑制する観点から、カーボンポテンシャルＣＰは１．４以下、好ましくは１．３以下、より好ましくは１．２以下である。
【００６０】
この製造方法では、前述の通り、浸炭工程における浸炭温度Ｃは９００〜９８０℃の範囲で設定される。この製造方法では、炭素の十分な拡散速度を確保して浸炭時間の増大を防ぎ、粒界酸化層の進展を抑制する観点から、浸炭温度Ｃは９００℃以上、好ましくは９１０℃以上である。結晶粒の粗大化を防止し、粒界強度の低下を抑制する観点から、この浸炭温度Ｃは９８０℃以下、好ましくは９７０℃以下である。
【００６１】
この製造方法では、前述の通り、焼入れ工程における焼入れ温度Ｈは、８２０〜９００℃の範囲で設定される。この製造方法では、十分な量の炭素を固溶させ、粗大な炭化物の析出を抑制し、所定の残留オーステナイト量を確保する観点から、焼入れ温度Ｈは８２０℃以上、好ましくは８３０℃以上である。析出強化による硬さの向上に必要なバナジウム炭化物を析出させると同時に、表面の過剰な残留オーステナイトの生成を抑制する観点から、焼入れ温度Ｈは９００℃以下、好ましくは８９０℃以下である。
【００６２】
以上の説明から明らかなように、本発明の転がり摺動部材１８の製造方法では、炭素の含有率が相対的に多い鋼材をベースとする素形材に対してカーボンポテンシャルＣＰが調整された雰囲気下で加熱を行ない、この加熱により得られる中間素材に対して焼入れ及び焼戻しが施される。このため、本発明の製造方法では、従来の製造方法に比べて、短い処理時間で、所望の表面層３４が得られる。言い換えれば、表面層３４の形成に要する時間の短縮を図ることができる。この製造方法では、製造コストの低減を図ることができる。さらに、処理時間の短縮は粒界酸化層の形成を抑えるので、この製造方法によれば、耐割損性に優れる転がり摺動部材１８を得ることができる。この製造方法で得られる転がり摺動部材１８によれば、粒界酸化層は脱落しにくいため、相手部材との間で噛み込みが生じるような異物の形成が抑えられる。この転がり摺動部材１８は、製品寿命の向上にも貢献できる。
【００６３】
この製造方法では、浸炭工程における浸炭時間Ｔｃは長いほど炭素が鋼材中に拡散するため、必要に応じて長くすることができる。炭素の含有量が相対的に高い鋼材をベースとするため、製品寿命を適切に確保しつつ、浸炭時間を短縮でき、製造コストの低減を図ることが可能である。
【００６４】
この製造方法では、焼入れ工程における保持時間Ｔｈは製品全体が所定の焼入れ温度になるように決定される。製品のサイズが大きいほど、保持時間Ｔｈを長くすることができる。
【００６５】
この製造方法では、焼戻し工程における焼戻し温度Ｔ及び均熱時間Ｔｔは、転がり摺動部材１８の硬さと靭性とのバランス、さらには製造コストが考慮され、適宜設定される。具体的には、焼戻し温度Ｔは、好ましくは、１５０〜２００℃の範囲で設定される。均熱時間Ｔｔは、好ましくは、１〜５時間の範囲で設定される。
【００６６】
前述したように、この転がり摺動部材１８では、表面層３４として浸炭窒化層を形成することができる。表面層３４として浸炭窒化層を形成する場合には、前述の浸炭工程が浸炭窒化工程に置き換えられる。この浸炭窒化工程では、素形材Ｗ１が浸炭炉にセットされる。カーボンポテンシャルＣＰ及び変成ガス流量に対するアンモニアガス流量の比率が調整され、この雰囲気下で素形材Ｗ１が浸炭窒化温度で所定時間加熱される。これにより、浸炭窒化処理が施された中間素材が得られる。なお、この浸炭窒化工程では、変成ガス流量に対するアンモニアガス流量の比率は１〜１０％の範囲で設定される。カーボンポテンシャルＣＰは、１．０〜１．５の範囲で設定される。浸炭窒化温度は、８２０〜９８０℃の範囲で設定される。浸炭窒化時間は、必要に応じて長くすることができる。
【００６７】
本発明の製造方法では、熱処理工程が二次焼入れ工程を含んでもよい。言い換えれば、前述の焼入れ工程が、一次焼入れ工程と二次焼入れ工程とで構成されてもよい。以下に、二次焼入れ工程を含む熱処理工程が、図７に示された温度プロファイルに基づいて説明される。
【００６８】
この熱処理工程では、前述の熱処理工程と同様に、素形材に対して浸炭処理が施され、中間素材が得られる。この中間素材に対して、一次焼入れ処理が施される。この一次焼入れ処理では、冷却により、温度が浸炭温度Ｃから、前述の熱処理工程における焼入れ温度Ｈに相当する一次焼入れ温度Ｈ１に設定される。この熱処理工程では、温度が一次焼入れ温度Ｈ１に到達すると同時に、中間素材を油浴につけて、この中間素材が一次焼入れ温度Ｈ１から油冷によって冷却（急冷）される。したがって、この熱処理工程では、前述の熱処理工程における保持時間Ｔｈは設定されない。この熱処理工程では、一次焼入れ後の中間素材に対して、二次焼入れ処理が施される。二次焼入れ処理では、一次焼入れ後の中間素材が加熱炉に投入される。この加熱炉において、一次焼入れ後の中間素材が二次焼入れ温度Ｈ２で所定時間加熱される。加熱後、中間素材を油浴につけて、この中間素材が二次焼入れ温度Ｈ２から油冷によって冷却（急冷）される。そして、この二次焼入れ後の中間素材に対して、前述の熱処理工程と同様に、焼戻し処理が施される。これにより、この熱処理工程は完了する。
【００６９】
この熱処理工程において、一次焼入れ温度Ｈ１、二次焼入れ温度Ｈ２及びこの二次焼入れ温度Ｈ２での保持時間Ｔｈ２は、転がり摺動部材１８の硬さと靭性とのバランス、さらには製造コストが考慮され、適宜設定される。具体的には、一次焼入れ温度Ｈ１は、好ましくは、８２０〜９００℃の範囲で設定される。二次焼入れ温度Ｈ２は、８２０〜９００℃の範囲で設定される。二次焼入れ温度Ｈ２での保持時間Ｔｈ２は、製品全体が所定の焼入れ温度になるように決定される。製品のサイズが大きいほど、保持時間Ｔｈ２を長くすることができる。
【００７０】
二次焼入れ工程を含む製造方法においても、前述の製造方法と同様、短い処理時間で、所望の表面層３４を有する転がり摺動部材１８が得られる。二次焼入れ工程が追加されているとはいえ、この製造方法においても、製造コストの低減を図ることができる。さらに、処理時間の短縮は粒界酸化層の形成を抑えるので、この製造方法で得られる転がり摺動部材１８においても、製品寿命の向上が達成される。
【実施例】
【００７１】
以下、実施例などにより、本発明をさらに詳細に説明するが、本発明は、かかる実施例のみに限定されるものではない。
【００７２】
［素形材の準備］
下記の表２に示された４種類の鋼材（鋼材Ａ、鋼材Ｂ、鋼材Ｃ及び鋼材Ｄ）を準備し、円すいころ軸受（軸受呼び番号：ＴＲＡ０６０７）用の内輪の素形材を製造した。鋼材Ｂ−Ｄにおける鋼材中に含まれる炭素の含有率は０．３０質量％よりも低い。これに対して、鋼材Ａでは、鋼材中に含まれる炭素の含有率は０．３０質量％よりも高い。鋼材Ｃの組成には、バナジウムが含有されていない。鋼材Ｄの組成には、モリブデン及びバナジウムが含有されていない。表２において、Ｃは炭素であり、Ｓｉはケイ素であり、Ｍｎはマンガンであり、Ｐはリンであり、Ｓは硫黄であり、Ｃｕは銅であり、Ｎｉはニッケルであり、Ｃｒはクロムであり、Ｍｏはモリブデンであり、Ｖはバナジウムであり、そして、Ａｌはアルミニウムである。
【００７３】
【表２】
2019039046.tif 000004
【００７４】
［内輪の製作］
下記の表３に示された熱処理を施した後、仕上げ加工を施して、実施例１−５及び比較例１−５の内輪（試験片）を得た。
【００７５】
【表３】
2019039046.tif 000005
【００７６】
［実施例１］
実施例１では、鋼材Ａからなる素形材に対して、図６に示された温度プロファイルで、浸炭、焼入れ及び焼戻しが施された。表３に示されているように、浸炭工程では、浸炭温度Ｃは９３０℃、浸炭時間Ｔｃは１０時間、カーボンポテンシャルＣＰは０．９に設定された。焼入れ工程では、焼入れ温度Ｈは８７０℃、焼入れ温度Ｈでの保持時間Ｔｈは０．５時間に設定された。焼戻し工程では、焼戻し温度Ｔは１８０℃、均熱時間Ｔｔは２時間に設定された。この実施例１では、二次焼入れは実施されていない。
【００７７】
［実施例２−５及び比較例１−２］
カーボンポテンシャルＣＰを上記の表３に示された通りとした他は、実施例１と同様にして、実施例２−５及び比較例１−２の内輪を得た。
【００７８】
［比較例３］
比較例３では、鋼材Ｂからなる素形材に対して、図７に示された温度プロファイルで、浸炭、一次焼入れ、二次焼入れ及び焼戻しが施された。表３に示されているように、浸炭工程では、浸炭温度Ｃは９３０℃、浸炭時間Ｔｃは１５．５時間、カーボンポテンシャルＣＰは１．３に設定された。一次焼入れ工程では、一次焼入れ温度Ｈ１は８７０℃に設定された。二次焼入れ工程では、二次焼入れ温度Ｈ２は８７０℃、二次焼入れ温度Ｈ２での保持時間Ｔｈ２は１時間に設定された。焼戻し工程では、焼戻し温度Ｔは１８０℃、均熱時間Ｔｔは２時間に設定された。
【００７９】
［比較例４］
比較例４では、鋼材Ｃからなる素形材に対して、図７に示された温度プロファイルで、浸炭、一次焼入れ、二次焼入れ及び焼戻しが施された。表３に示されているように、浸炭工程では、浸炭温度Ｃは９６０℃、浸炭時間Ｔｃは１５．５時間、カーボンポテンシャルＣＰは１．４５に設定された。一次焼入れ工程では、一次焼入れ温度Ｈ１は８８０℃に設定された。二次焼入れ工程では、二次焼入れ温度Ｈ２は８１０℃、二次焼入れ温度Ｈ２での保持時間Ｔｈ２は１時間に設定された。焼戻し工程では、焼戻し温度Ｔは１８０℃、均熱時間Ｔｔは２時間に設定された。
【００８０】
［比較例５］
比較例５では、鋼材Ｄからなる素形材に対して、図７に示された温度プロファイルで、浸炭、一次焼入れ、二次焼入れ及び焼戻しが施された。表３に示されているように、浸炭工程では、浸炭温度Ｃは９６０℃、浸炭時間Ｔｃは１５．５時間、カーボンポテンシャルＣＰは１．４５に設定された。一次焼入れ工程では、一次焼入れ温度Ｈ１は８８０℃に設定された。二次焼入れ工程では、二次焼入れ温度Ｈ２は８５０℃、二次焼入れ温度Ｈ２での保持時間Ｔｈ２は１時間に設定された。焼戻し工程では、焼戻し温度Ｔは１８０℃、均熱時間Ｔｔは２時間に設定された。
【００８１】
［試験片の評価］
［等価直径］
各試験片の等価直径を設定した。この等価直径の設定では、円すいころ軸受（軸受呼び番号：ＴＲＡ０６０７）用の内輪を試験片に用いているので、内径Ｘは３０．００ｍｍ、肉厚Ｙは６．６３ｍｍ、そして幅Ｚは１９．００ｍｍとして、前述の表１に基づいてリングの形状係数（１．４８）を得た。このリングの形状係数と肉厚Ｙとの積が９．８なので、この試験片の評価では、等価直径を１０ｍｍとし、前述の式（Ｉ）に基づく、粒界酸化層厚さの上限基準は１４μｍに設定された。
【００８２】
［ビッカース硬さ及び残留オーステナイト量］
実施例１−５及び比較例１−５の各試験片について、ビッカース硬さ及び残留オーステナイト量を計測した。この結果が、下記の表４に示されている。
【００８３】
［粒界酸化層厚さ］
実施例１−５及び比較例１−５の各試験片について、転がり摺動面から深さ方向に切断して切断面を得、この切断面に対してナイタール処理を行った。この切断面を金属顕微鏡で観察し、転がり摺動面から最も深い位置までの長さ、すなわち、粒界酸化層の表面から底までの長さを計測した。この計測値が、粒界酸化層厚さとして、下記の表４に示されている。なお、この粒界酸化層の観察例として、実施例３の観察写真が図９に、比較例３の観察写真が図１０に示されている。
【００８４】
［内輪大鍔圧壊荷重］
実施例１−５及び比較例１−５の各試験片について、図８に示された測定冶具４０をアムスラー式の圧縮試験機（２５０ｋＮ）にセットして、内輪大鍔圧壊荷重を計測した。この結果が、下記の表４に示されている。なお、測定冶具４０は、サポートリング４２と押圧ピストン４４とを備えている。圧壊荷重の計測では、図８に示されているように、試験片である内輪６を押圧ピストン４４とサポートリング４２とで挟み込み、圧縮試験機のクロスヘッド４６で押圧ピストンを押すことで、内輪６に荷重が負荷された。なお、この計測では、負荷速度は１００ｋｇｆ／ｓｅｃに設定された。
【００８５】
【表４】
2019039046.tif 000006
【００８６】
［比較例１−５について］
表４に示されているように、実施例１−５と同じ鋼材Ａを用い、カーボンポテンシャルＣＰを１．５に設定して熱処理工程を実施した比較例１では、ビッカース硬さ及び残留オーステナイト量が実施例１−５と同等のレベルにあるにもかかわらず、粒界酸化層の厚さは粒界酸化層厚さの上限基準（１４μｍ）よりも大きく、しかも、内輪大鍔圧壊荷重が実施例１−５よりも低い。
鋼材Ａを用い、カーボンポテンシャルＣＰを０．８に設定して熱処理工程を実施した比較例２では、粒界酸化層の厚さが２μｍと粒界酸化層の形成が抑えられているにもかかわらず、ビッカース硬さ及び残留オーステナイト量は実施例１−５よりも小さい。この比較例２では、内輪大鍔圧壊荷重が低いと想定できたため、圧壊荷重は計測されていない。
鋼材中に含まれる炭素含有率が鋼材Ａよりも低い、鋼材Ｂ−Ｄを用いた、比較例３−５では、ビッカース硬さ及び残留オーステナイト量は実施例１−５と同等である。しかし、この比較例３−５は、表面層の形成のために相対的に高いカーボンポテンシャルが設定されているが、実施例１−５よりも長い浸炭時間を要している。粒界酸化層の厚さは粒界酸化層厚さの上限基準（１４μｍ）よりも大きく、比較例３−５の圧壊荷重は実施例１−５の圧壊荷重よりも低い。
【００８７】
［実施例１−５について］
比較例１−５に対して、実施例１−５では、ビッカース硬さが７２７．３−７７５．３（ＨＶ）であり、これらの残留オーステナイト量は２６〜３５（％）であった。この実施例１−５では、転がり軸受の用途で要求される、表面層の硬さ及び靭性が十分に確保されている。さらに、粒界酸化層の厚さは２〜１２μｍであり、粒界酸化層厚さの上限基準（１４μｍ）よりも小さい。つまり、実施例１−５では、粒界酸化層の形成が抑えられている。さらに実施例１−５では、内輪大鍔圧壊荷重が、比較例１−５の内輪大鍔圧壊荷重よりも相対的に高く、耐割損性に優れ、製品寿命の向上に貢献できる内輪（転がり摺動部材）が形成されていることがわかる。しかも実施例１−５の浸炭時間は比較例３−５のそれよりも短く、実施例１−５は製造コストの低減にも貢献できることがわかる。
【００８８】
以上の結果から明らかなように、実施例の転がり摺動部材は、比較例の摺動部材に比べて評価が高い。この評価結果から、本発明の優位性は明らかである。
【産業上の利用可能性】
【００８９】
以上説明された転がり摺動部材及びその製造方法は、熱処理後に仕上げ加工を施さない箇所が存在する、歯車やシャフト等の機械部品にも適用されうる。
【符号の説明】
【００９０】
２：転がり軸受、４：外輪、6：内輪、8：転動体、１０：保持器、１２：外輪４の転がり摺動面、１４：内輪６の転がり摺動面、１６：転動体８の転がり摺動面、１８：転がり摺動部材、２０：外輪４の基体部、２２：外輪４の表面層、２４：内輪６の基体部、２６：内輪６の表面層、２８：転動体８の基体部、３０：転動体８の表面層、３２：転がり摺動部材１８の基体部、３４：転がり摺動部材１８の表面層
【図１】
2019039046.tif 000007
【図２】
2019039046.tif 000008
【図３】
2019039046.tif 000009
【図４】
2019039046.tif 000010
【図５】
2019039046.tif 000011
【図６】
2019039046.tif 000012
【図７】
2019039046.tif 000013
【図８】
2019039046.tif 000014
【図９】
2019039046.tif 000015
【図１０】
2019039046.tif 000016